(57)【特許請求の範囲】
【請求項１】
被処理硫黄含有酸化チタンにアルカリ水溶液を接触させ分離した後の、該アルカリ水溶液のｐＨが６〜８となるまで、被処理硫黄含有酸化チタンに、アルカリ水溶液を接触させる接触処理工程を有することを特徴とする硫黄含有酸化チタンの製造方法。
【請求項２】
被処理硫黄含有酸化チタンを水に懸濁させ、次いで、懸濁液のｐＨが６〜８となるまで、該懸濁液にアルカリを添加して、該被処理硫黄含有酸化チタンに、アルカリを接触させる接触処理工程を有することを特徴とする硫黄含有酸化チタンの製造方法。
【請求項３】
前記被処理硫黄含有酸化チタンが、原料酸化チタンと硫黄化合物との混合物を焼成して得られる硫黄含有酸化チタンであることを特徴とする請求項１または２記載の硫黄含有酸化チタンの製造方法。
【請求項４】
前記原料酸化チタンの比表面積が２００〜４００ｍ２／ｇであり、Ｘ線回折分析によるアナターゼの（１０１）ピークの半値幅が２θ＝０．６０〜１．５°であり、且つ結晶構造がアナターゼ主体であることを特徴とする請求項３記載の硫黄含有酸化チタンの製造方法。
【請求項５】
前記原料酸化チタンが、チタン塩とアルカリ化合物との中和反応により得られる酸化チタン、又はチタン塩の加水分解により得られる酸化チタンであることを特徴とする請求項４記載の硫黄含有酸化チタンの製造方法。
【請求項６】
前記原料酸化チタンが、四塩化チタンとアルカリ化合物との中和反応により得られる酸化チタンであることを特徴とする請求項５記載の硫黄含有酸化チタンの製造方法。
【請求項７】
請求項１〜６のいずれか１項記載の製造方法により硫黄含有酸化チタンを得た後、溶媒に分散させることを特徴とする硫黄含有酸化チタン分散液の製造方法。
【発明の詳細な説明】
【技術分野】
【０００１】
本発明は、可視光型光触媒や色素増感型太陽電池に適用が可能な硫黄含有酸化チタン及びその製造方法と、該硫黄含有酸化チタンに金属または金属化合物が担持されている硫黄含有酸化チタンに関する。また、本発明は、該硫黄含有酸化チタンが分散されている硫黄含有酸化チタン分散液及びその製造方法に関する。
【背景技術】
【０００２】
酸化チタン粉末は、白色顔料として古くから利用されており、近年は化粧品などの紫外線遮蔽材料、光触媒、コンデンサ、サーミスタの構成材料あるいはチタン酸バリウムの原料等電子材料に用いられる焼結材料などに広く利用され、また、最近は、色素増感型酸化チタンの電極などへの適用の研究開発がなされている。特にここ数年、光触媒としての利用が盛んに試みられており、光触媒反応の用途開発が盛んに行われている。
【０００３】
この酸化チタン光触媒の用途は非常に多岐に亘っており、水の分解による水素の発生、酸化還元反応を利用した有機化合物の合成、排ガス処理、空気清浄、防臭、殺菌、抗菌、水処理、照明機器等の汚れ防止等、数多くの用途開発が行われている。
【０００４】
しかしながら、酸化チタンは可視光付近の波長領域において大きな屈折率を示すため、可視光領域では殆ど光吸収は起こらない。屋内での蛍光灯などの下での利用を考えると、蛍光灯のスペクトルは殆どが４００ｎｍ以上であるため、そのような光触媒では、十分な触媒性能を発現することはできない。
【０００５】
そこで、可視光領域で触媒活性を発現し、より利用性が高い高活性の光触媒の開発が行なわれている。
【０００６】
近年、従前の金属イオンを酸化チタンにドープした光触媒の不十分な触媒活性を改善するものとして、特許文献１の特開２００４−１４３０３２号公報には、金属原子の一部を硫黄で置換した硫黄含有酸化チタン粉末が開示されている。また、特許文献１には、（１）チタン塩（金属アルコキシド）とチオ尿素の均一混合溶液から、溶媒を除去した後、この粉末を、酸素を含む雰囲気下、５００〜９００℃、３〜１０時間で焼成する含硫黄酸化チタンの製造方法、（２）チタン酸化物とチオ尿素との均一混合物を３００〜５００℃で焼成する含硫黄酸化チタンの製造方法、及び（３）硫酸チタンアンモニウムを５００〜９００℃で焼成する含硫黄酸化チタンの製造方法が開示されている。
【０００７】
また、特許文献２の特開２００５−２５４１７４号公報には、硫黄を含有するルチル型およびアナターゼ型の混合結晶の酸化チタン触媒が開示されており、また、酸化チタン粉末と硫黄または硫黄化合物の混合物の形成後、この混合物を２００〜８００℃、好ましくは３００〜６００℃、より好ましくは４００〜５００℃で焼成する酸化チタンの製造方法が開示されている。
【０００８】
また、特許文献３の特開２００５−３１９４２３号公報には、塩化チタンの加水分解またはアルカリで中和して得られる酸化チタン、硫黄または硫黄化合物、及び含窒素化合物又は含炭素化合物の混合物を形成したのち、焼成することにより得られる硫黄と炭素を含有する酸化チタン光触媒が開示されている。
【０００９】
【特許文献１】特開２００４−１４３０３２号公報（特許請求の範囲）
【特許文献２】特開２００５−２５４１７４号公報（特許請求の範囲）
【特許文献３】特開２００５−３１９４２３号公報（特許請求の範囲）
【００１０】
しかしながら、特許文献１〜３の酸化チタンには、十分な可視光吸収特性及び可視光での光触媒活性が得られず、より一層の性能の向上が必要であるという問題があった。
【００１１】
また、酸化チタンには、光触媒を水や有機溶媒に分散させて、光触媒コーティング液や塗料を製造するための原料光触媒としての用途があり、この場合、水や有機溶媒への分散性が良好なことが要求される。
【発明の開示】
【発明が解決しようとする課題】
【００１２】
したがって、本発明の目的は、優れた可視光吸収特性及び可視光での光触媒活性を有し、水や有機溶媒中で分散性が良好な硫黄含有酸化チタン及びその製造方法、並びに硫黄含有酸化チタン分散液及びその製造方法を提供することである。
【課題を解決するための手段】
【００１３】
本発明者は、上記従来技術における課題を解決すべく、鋭意研究を重ねた結果、（１）硫黄含有酸化チタンをアルカリ水溶液と接触させることにより、熱重量分析における６００℃〜１０００℃の間の質量減量を、特定の範囲にすることができ、（２）熱重量分析における６００℃〜１０００℃の間の質量減量が、特定の範囲である硫黄含有酸化チタン触媒は、光触媒活性が高いことを見出し、本発明を完成させるに至った。
【００１７】
また、本発明（１）は、被処理硫黄含有酸化チタンにアルカリ水溶液を接触させ分離した後の、該アルカリ水溶液のｐＨが６〜８となるまで、被処理硫黄含有酸化チタンに、アルカリ水溶液を接触させる接触処理工程を有することを特徴とする硫黄含有酸化チタンの製造方法を提供するものである。
【００１８】
また、本発明（２）は、被処理硫黄含有酸化チタンを水に懸濁させ、次いで、懸濁液のｐＨが６〜８となるまで、該懸濁液にアルカリを添加して、該被処理硫黄含有酸化チタンに、アルカリを接触させる接触処理工程を有することを特徴とする硫黄含有酸化チタンの製造方法を提供するものである。
【００２０】
また、本発明（３）は、前記本発明（１）または（２）の製造方法により硫黄含有酸化チタンを得た後、溶媒に分散させることを特徴とする硫黄含有酸化チタン分散液の製造方法である。
【発明の効果】
【００２１】
本発明によれば、優れた可視光吸収特性及び可視光での光触媒活性を有し、水や有機溶媒中で分散性が良好な硫黄含有酸化チタン及びその製造方法を提供することができる。したがって、本発明の硫黄含有酸化チタンは光触媒コーティング液や塗料として有用である。
【発明を実施するための最良の形態】
【００２２】
本発明の硫黄含有酸化チタンは、熱重量分析（測定条件  測定範囲：室温〜１０００℃、昇温速度：５℃／分、雰囲気：空気中）における６００℃〜１０００℃の間の質量減量が、１.０質量％以下、好ましくは０質量％以上０．８質量％以下である硫黄含有酸化チタンである。該質量減量が、上記範囲内にあることにより、硫黄含有酸化チタンの可視光での光触媒活性が高くなる。また、上記範囲にあることにより、水や有機溶媒中での分散性を良くすることができる。したがって、本発明の硫黄含有酸化チタンは光触媒コーティング液や塗料として有用である。
【００２３】
本発明でいう熱重量分析とは、一定の昇温速度で物質を加熱し、このときの該物質の質量（重量）変化を、経時的に測定する分析方法である。なお、該熱重量分析は、単に質量変化を経時的に測定する方法であり、その質量変化の要因が何であるか判定するものではない。該熱重量分析の分析条件を、以下に示す。
＜分析条件＞
測定範囲：室温〜１０００℃
昇温速度：５℃／分
雰囲気：空気中
【００２４】
該熱重量分析における６００℃〜１０００℃の間の質量減量の算出方法を、以下に示す。例えば、試験試料を該熱重量分析にて分析した結果、試験前（加熱前）の試験試料の質量がＸ（ｇ）、試験開始時点から６００℃時点までの質量減量がＹ（ｇ）、試験開始時点から１０００℃までの質量減量がＺ（ｇ）であった場合、該熱重量分析における６００℃〜１０００℃の間の質量減量Ａ（％）は、以下の式：
Ａ（％）＝｛（Ｚ−Ｙ）／Ｘ｝×１００
により算出される値である。
【００２５】
本発明の硫黄含有酸化チタンは、硫黄含有量が０．０２〜０．３質量％であり、比表面積が７０〜１４０ｍ２／ｇであり、且つ結晶構造が、Ｘ線回折によるとアナターゼを主体とする相である硫黄含有酸化チタンであることが、可視光での光触媒活性が高くなる点で好ましく、硫黄含有量が、０．０２〜０．１質量％であることが特に好ましく、また、比表面積が、９５〜１３５ｍ２／ｇであることが特に好ましい。
【００２６】
本発明において、結晶構造がアナターゼ主体であるとは、下記の式で定義されるルチル化率が、１％以下であることを指す（ＡＳＴＭ  Ｄ  ３７２０−８４）。結晶構造をアナターゼ主体とすることで、硫黄含有酸化チタンの可視光での光触媒活性が高くなる。
ルチル化率（質量％）＝１００−１００／（１＋１．２×Ｉｒ／Ｉｄ）
Ｉｒ：Ｘ線回折パターンにおけるルチル型結晶酸化チタンの最強干渉線（面指数１１０）のピーク面積、
Ｉｄ：Ｘ線回折パターンにおけるアナターゼ型酸化チタン粉末の最強干渉線（面指数１０１）のピーク面積
【００２７】
本発明の硫黄含有酸化チタンの結晶構造がアナターゼ主体である場合、本発明の硫黄含有酸化チタンは、ブルッカイトを含んでいても構わない。例えば、Ｘ線回折パターンにおける「アナターゼ型結晶酸化チタンの１０１ピーク面積、並びにブルッカイト型結晶酸化チタンの面指数１２０及び面指数１１１のピーク面積の合計」に対する「ブルッカイト型結晶酸化チタンの面指数１２１のピーク面積」の比が、１０％以下である。
【００２８】
本発明の硫黄含有酸化チタンは、酸化チタンの骨格構造中に硫黄原子がドープされた化合物であり、酸化チタンのチタンサイト（カチオンサイト）の一部が、硫黄原子で置換された構造、すなわち、硫黄カチオン置換型酸化チタンである。
【００２９】
本発明の硫黄含有酸化チタンのチタンサイトの一部が、硫黄原子に置換されていることの確認は、Ｘ線光電子分光法（ＸＰＳ）分析により行なわれる。硫黄含有酸化チタンのチタンサイトの一部が、硫黄原子に置換されている場合、Ｓ４＋に由来する１６９ｅＶ付近の特性ピークが見られる。つまり、チタンサイト、言い換えると、カチオンサイトの一部が、硫黄原子で置換されていると推測できる。
一方、硫黄含有酸化チタンのチタンサイトの一部が、硫黄原子に置換された構造ではなく、酸素原子の一部が、硫黄原子で置換された構造を有するものも知られている。その場合は、Ｓ２−に由来する１６０ｅＶ付近の特性ピークが見られ、１６９ｅＶ付近には特性ピークは見られない。また、硫黄含有酸化チタンが、酸化チタン中の原子の一部が硫黄原子で交換された化合物ではなく、単なる酸化チタンと硫黄との混合物である場合は、１６９ｅＶ付近及び１６０ｅＶ付近のいずれにも特性ピークは見られない。
【００３０】
本発明の硫黄含有酸化チタンは、優れた可視光吸収特性及び可視光での光触媒活性を有する。従って、本発明の硫黄含有酸化チタンは、可視光照射により触媒活性を発現する光触媒用の酸化チタンとして有用である。また、本発明の硫黄含有酸化チタンは、水又は有機溶媒中での分散性に優れる。
【００３１】
本発明の硫黄含有酸化チタンを製造する方法は、以下に示す本発明の硫黄含有酸化チタンの製造方法により、好適に製造される。
【００３２】
本発明の硫黄含有酸化チタンの製造方法は、熱重量分析（測定条件  測定範囲：室温〜１０００℃、昇温速度：５℃／分、雰囲気：空気中）における６００℃〜１０００℃の間の質量減量が、１.０質量％以下となるまで、被処理硫黄含有酸化チタンに、アルカリ水溶液を接触させる接触処理工程を有する、硫黄含有酸化チタンの製造方法である。なお、本発明において、該被処理硫黄含有酸化チタンとは、アルカリ水溶液を接触させる対象物となる硫黄含有酸化チタンを指す。
【００３３】
本発明の硫黄含有酸化チタンの製造方法に係る該被処理硫黄含有酸化チタンは、正の電荷を有する硫黄含有酸化チタンであれば良いが、酸化チタンのチタンサイト（カチオンサイト）の一部が、硫黄原子で置換された構造の硫黄含有酸化チタンであることが好ましく、アナターゼ型酸化チタンのチタンサイト（カチオンサイト）の一部が、硫黄原子で置換された構造の硫黄含有酸化チタンであることが特に好ましい。
【００３４】
該被処理硫黄含有酸化チタンは、どのような方法で製造されたかは、特に制限されない。該被処理硫黄含有酸化チタンを製造する方法としては、
（ｉ）原料酸化チタンと硫黄化合物との混合物を焼成し、該被処理硫黄含有酸化チタンを得る方法（以下、（ｉ）の方法とも記載する。）、
（ｉｉ）チタンアルコキシドなどのチタン塩とチオ尿素類などの硫黄化合物とを混合焼成する方法（例えば、特開２００４−１４３０３２公報に記載の方法）、
（ｉｉｉ）硫酸チタンアンモニウムを焼成する方法、
（ｉｖ）チオ尿素類などの硫黄化合物を含むチタン塩水溶液を、中和または加水分解し、次いで、得られた中和物または加水分解物を焼成する方法、
（ｖ）物理的気相蒸着法、スパッタリング法、化学的気相蒸着法などにより作製する方法、
などが挙げられる。また、その他、該被処理硫黄含有酸化チタンを製造する方法としては、正の電荷を有する硫黄含有酸化チタンを製造することができる公知の方法が適用できる。また、該被処理硫黄含有酸化チタンは、粉末状のものや、物理的気相蒸着法、スパッタリング法、化学的気相蒸着法などにより作製された膜状のものでも構わない。
【００３５】
該被処理硫黄含有酸化チタンとしては、該（ｉ）の方法により製造されたものが好ましい。以下に、該（ｉ）の方法について述べる。
【００３６】
該（ｉ）の方法は、該原料酸化チタンと該硫黄化合物との混合物を焼成して、該被処理硫黄含有酸化チタンを得る方法である。
【００３７】
該（ｉ）の方法では、先ず、該原料酸化チタンと該硫黄化合物との混合物を作製する。なお、該（ｉ）の方法では、硫黄がドープされる前の酸化チタン、すなわち、該被処理硫黄含有酸化チタンを製造するための原料となる酸化チタンを、原料酸化チタンと記載する。
【００３８】
該（ｉ）の方法に係る該原料酸化チタンとしては、例えば、チタン塩とアルカリ化合物との中和反応により得られる酸化チタン、又はチタン塩の加水分解により得られる酸化チタンが挙げられる。また、該原料酸化チタンとしては、チタン塩とアルカリ化合物との中和反応により得られる酸化チタン、又はチタン塩の加水分解により得られる酸化チタンを、更に、加熱処理して得られる酸化チタンが挙げられる。
【００３９】
該原料酸化チタンを、チタン塩とアルカリ化合物との中和反応により製造する場合や、チタン塩の加水分解により製造する場合、中和条件（ｐＨ、中和温度、アルカリ化合物の添加速度など）、加水分解条件（ｐＨ、加水分解速度、加水分解温度など）、スラリーからの固形物の分離、あるいは、固形物を得るために必要に応じて実施する洗浄、乾燥などの操作条件を種々選択することにより、該原料酸化チタンを製造することができる。また、チタン塩とアルカリ化合物との中和反応により得られる酸化チタン、又はチタン塩の加水分解により得られる酸化チタンを、更に、加熱処理することにより該原料酸化チタンを製造する場合、該加熱処理する際の加熱処理温度、加熱処理時間等の加熱処理条件を種々選択することにより、該原料酸化チタンを製造することができる。
【００４０】
該原料酸化チタンとしては、比表面積が２００〜４００ｍ２／ｇであり、Ｘ線回折分析におけるアナターゼの（１０１）ピークの半値幅が２θ＝０．６０〜１．５°であり、且つ結晶構造がアナターゼ主体である原料酸化チタンが好ましい。
【００４１】
例えば、四塩化チタン水溶液にアルカリ化合物を、２０℃〜８０℃にて、短時間（例えば、０．５時間以下）で、添加して中和し、中和反応によって得られた酸化チタンを、加熱処理することにより、該原料酸化チタンを製造することができる。このとき、加熱処理する際の加熱処理温度は、２００〜３５０℃である。該加熱処理温度が、上記範囲内にあることにより、比表面積が２００〜４００ｍ２／ｇであり、且つアナターゼの（１０１）ピークの半値幅が２θ＝０．６０〜１．５°である加熱処理物を得易くなる。一方、該加熱処理温度が、２００℃未満だと、加熱処理物の比表面積が４００ｍ２／ｇより大きくなり易く、あるいは、アナターゼの（１０１）ピークの半値幅が２θ＝１．５°より広くなり易い。また、該加熱処理温度が、３５０℃を超えると、加熱処理物の比表面積が２００ｍ２／ｇより小さくなり易く、あるいは、アナターゼの（１０１）ピークの半値幅が２θ＝０．６°より狭くなり易い。該原料酸化チタンの比表面積及びＸ線回折分析によるアナターゼの（１０１）ピークの半値幅が上記範囲にあることが、可視光での光触媒活性が高い硫黄含有酸化チタンが得られる点で好ましい。また、加熱処理する際の加熱処理時間は、好ましくは１〜５時間、特に好ましくは２〜３時間である。また、加熱処理する際の雰囲気は、特に制限されず、空気中、酸素ガス中のような酸化性雰囲気下；窒素ガス中、アルゴンガス中のような不活性雰囲気下；真空下等が挙げられ、経済的には、空気中が有利である。
【００４２】
該（ｉ）の方法に係る該硫黄化合物としては、熱により分解し、その分解過程でＳＯ２ガスが発生する、分子中に硫黄原子を有する化合物であればよく、常温で固体または液体である化合物が好ましく、含硫黄有機化合物、含硫黄無機化合物、金属硫化物、硫黄などが挙げられ、更に具体的には、例えば、チオ尿素、チオ尿素の誘導体、硫酸塩などが挙げられる。これらのうち、特に、チオ尿素が、４００〜５００℃で完全に分解し、硫黄含有酸化チタン中に残存しないため好ましい。
【００４３】
該原料酸化チタンと該硫黄化合物との混合方法は、特に制限されないが、（１）該原料酸化チタンに、該硫黄化合物を溶解させた溶液を添加し、十分混合した後、溶媒を蒸発させる方法、（２）該原料酸化チタンと該硫黄化合物とを、乾式で混合する方法、（３）該原料酸化チタンと該硫黄化合物を、分散媒中で混合する方法などが挙げられる。これらの混合方法のち、（２）の方法が、操作性の点から好ましい。
【００４４】
該原料酸化チタンと該硫黄化合物との混合物中の、該硫黄化合物の混合量は、該原料酸化チタンをＴｉＯ２換算したときの１００質量部に対する硫黄原子の質量が、好ましくは５〜１５０質量部、特に好ましくは１０〜５０質量部、更に好ましくは２０〜４０質量部となる量である。該原料酸化チタンと該硫黄化合物との混合物中の、該硫黄化合物の混合量が上記範囲内にあることにより、硫黄含有量が０．０２〜０．３質量％である硫黄含有酸化チタンを製造し易くなる。一方、該原料酸化チタンと該硫黄化合物との混合物中の、該硫黄化合物の混合量が上記範囲を外れると、０．０２〜０．３質量％である硫黄含有酸化チタンを製造し難くなる。
【００４５】
該（ｉ）の方法では、次いで、該原料酸化チタンと該硫黄化合物との混合物を焼成する。
【００４６】
該原料酸化チタンと該硫黄化合物との混合物を焼成する方法としては、焼成用容器に、該原料酸化チタンと該硫黄化合物との混合物を投入し蓋をする。その際、完全開放だと、該硫黄化合物から発生するガスの滞留が起こらないため、若干の隙間を開ける。該混合物の焼成の際には、熱により該硫黄化合物が分解して、その分解過程でＳＯ２ガスが発生し、これらのガス中の硫黄が、該原料酸化チタン中に取り込まれ、そして、該原料酸化チタン中のチタン原子の一部が硫黄原子で置換される。つまり、該（ｉ）の方法では、該硫黄化合物の分解により生じるＳＯ２ガスを雰囲気に滞留させつつ、該原料酸化チタンと該硫黄化合物との混合物の焼成を行う。
【００４７】
該原料酸化チタンと該硫黄化合物との混合物を焼成する際の焼成温度は、好ましくは２００〜８００℃、特に好ましくは３００〜６００℃、更に好ましくは４００〜５００℃である。該原料酸化チタンと該硫黄化合物との混合物を焼成する際の焼成温度が上記範囲内にあることにより、硫黄含有酸化チタンの可視光での光触媒活性が高くなる。
【００４８】
該原料酸化チタンと該硫黄化合物との混合物を焼成する際の焼成時間は、好ましくは１〜１０時間、特に好ましくは１〜５時間、更に好ましくは２〜５時間である。
【００４９】
該原料酸化チタンと該硫黄化合物との混合物を焼成する際の雰囲気は、特に制限されず、空気、酸素ガスなどの酸化性雰囲気下、窒素ガス、アルゴンガスなどの不活性雰囲気下、真空下などが挙げられる。
【００５０】
本発明の硫黄含有酸化チタンの製造方法に係る該アルカリ水溶液としては、例えば、アンモニア水、水酸化ナトリウム水溶液、水酸化カリウム水溶液、水酸化リチウム水溶液などが挙げられる。これらのうち、アンモニア水が好ましい。
【００５１】
そして、本発明の硫黄含有酸化チタンの製造方法に係る該接触処理工程では、該被処理硫黄含有酸化チタンに、該アルカリ水溶液を接触させるが、該接触処理工程では、硫黄含有酸化チタンの熱重量分析（測定条件  測定範囲：室温〜１０００℃、昇温速度：５℃／分、雰囲気：空気中）における６００℃〜１０００℃の間の質量減量が、１.０質量％以下、好ましくは０質量〜０．８質量％となるまで、該被処理硫黄含有酸化チタンと、該アルカリ水溶液との接触を行なう。
【００５２】
本発明の硫黄含有酸化チタンの製造方法において、硫黄含有酸化チタンの熱重量分析（測定条件  測定範囲：室温〜１０００℃、昇温速度：５℃／分、雰囲気：空気中）における６００℃〜１０００℃の間の質量減量を、１.０質量％以下、好ましくは０質量％〜０．８質量％とする方法としては、
（Ｉ）該被処理硫黄含有酸化チタンに該アルカリ水溶液を接触させ分離した後の、該アルカリ水溶液のｐＨが６〜８となるまで、該被処理硫黄含有酸化チタンに、該アルカリ水溶液を接触させる接触処理工程を行なう方法、
（ＩＩ）該被処理硫黄含有酸化チタンを水に懸濁させ、次いで、懸濁液のｐＨが６〜８となるまで、該懸濁液にアルカリを添加して、該被処理硫黄含有酸化チタンに、アルカリを接触させる接触処理工程を行なう方法、
が挙げられる。
【００５３】
すなわち、本発明の第一の形態例の硫黄含有酸化チタンの製造方法（以下、本発明の第一の形態例の製造方法とも記載する。）は、該被処理硫黄含有酸化チタンに該アルカリ水溶液を接触させ分離した後の、該アルカリ水溶液のｐＨが６〜８となるまで、該被処理硫黄含有酸化チタンに、該アルカリ水溶液を接触させる接触処理工程を有する硫黄含有酸化チタンの製造方法である。
また、本発明の第二の形態例の硫黄含有酸化チタンの製造方法（以下、本発明の第二の形態例の製造方法とも記載する。）は、該被処理硫黄含有酸化チタンを水に懸濁させ、次いで、懸濁液のｐＨが６〜８となるまで、該懸濁液にアルカリを添加して、該被処理硫黄含有酸化チタンに、アルカリを接触させる接触処理工程を有する硫黄含有酸化チタンの製造方法である。
【００５４】
本発明の第一の形態例の製造方法では、該被処理硫黄含有酸化チタンと、該アルカリ水溶液との接触を、
（ａ）該被処理硫黄含有酸化チタンを、該アルカリ水溶液中に加えて撹拌し、次いで、固液分離を行い、固体と該アルカリ水溶液に分離するという操作（以下、操作（ａ）とも記載する。）、
（ｂ）該被処理硫黄含有酸化チタンを、フィルター上に置き、そこに、該アルカリ水溶液を注ぎ、該被処理硫黄含有酸化チタン及び該フィルターを通過させ、通過した該アルカリ水溶液を採取するという操作（以下、操作（ｂ）とも記載する。）、
により行なうことができる。
【００５５】
そして、本発明の第一の形態例の製造方法では、該操作（ａ）で固液分離により得た該アルカリ水溶液のｐＨが、６〜８になるまで、該操作（ａ）を繰り返す。また、該操作（ｂ）で採取した該アルカリ水溶液のｐＨが、６〜８になるまで、該操作（ｂ）を繰り返す。
【００５６】
本発明の第一の形態例の製造方法では、該操作（ａ）又は該操作（ｂ）を行なった後、必要に応じて乾燥して、硫黄含有酸化チタンを得る。
【００５７】
本発明の第二の形態例の製造方法では、先ず、該被処理硫黄含有酸化チタンを水に加え、撹拌し、懸濁させて、懸濁液を得る。次いで、該懸濁液のｐＨが６〜８になるまで、該懸濁液にアルカリを添加する。本発明の第二の形態例の製造方法では、このように、該被処理硫黄含有酸化チタンと該アルカリとの接触を行なう。
【００５８】
本発明の第二の形態例の製造方法で、該懸濁液に添加する該アルカリとしては、アンモニア、水酸化ナトリウム、水酸化カリウム、水酸化リチウムなどが挙げられ、アンモニア水、水酸化ナトリウム水溶液、水酸化カリウム水溶液、水酸化リチウム水溶液などのように水溶液にして、該アルカリを添加してもよいし、あるいは、該アルカリをそのまま添加してもよい。
【００５９】
本発明の第二の形態例の製造方法では、該懸濁液のｐＨが６〜８になるまで、該懸濁液にアルカリを添加した後、固液分離を行い、必要に応じて乾燥して、硫黄含有酸化チタンを得る。
【００６０】
また、本発明の硫黄含有酸化チタンは、硫黄含有酸化チタン上に、金属または金属化合物が担持されている硫黄含有酸化チタンであってもよい。
【００６１】
本発明の硫黄含有酸化チタンに担持される該金属としては、例えば、白金、パラジウム、銀、金などの貴金属；クロム、マンガン、バナジウム、鉄、ニッケル、亜鉛、銅、ジルコニウム、ニオブ、タングステンなどの遷移金属；インジウム；錫；鉛；ビスマスなどが挙げられる。また、本発明の硫黄含有酸化チタンに担持される該金属化合物は、本発明の硫黄含有酸化チタンに担持される該金属の塩化物塩、硫酸塩、硝酸塩、リン酸塩、硼酸塩などの金属塩；本発明の硫黄含有酸化チタンに担持される該金属の有機金属化合物（例えば酢酸塩、蓚酸塩、金属アルコキシドなど）などが挙げられる。
【００６２】
本発明の硫黄含有酸化チタンにおいて、硫黄含有酸化チタン上に、該金属または該金属化合物を担持する方法としては、特に制限されず、公知の方法を採用することができ、例えば、
金属陽イオンを含む液に、硫黄含有酸化チタンを浸漬した後、金属または金属化合物を析出させ、濾過を行う方法；
金属陽イオンを含む液に、硫黄含有酸化チタンを浸漬した後、溶媒を蒸発させ、金属または金属化合物を粉末上に析出させる方法；
などが挙げられる。
【００６３】
本発明の硫黄含有酸化チタン分散液は、本発明の硫黄含有酸化チタンを含む分散液であり、溶媒に、本発明の硫黄含有酸化チタンが分散されている分散液である。本発明の硫黄含有酸化チタン分散液に係る該溶媒としては、例えば、水や、メタノール、エタノール、ｎ−プロパノール、ｉ−プロパノール、ｎ−ブタノール、ｓｅｃ−ブタノール、ｔｅｒｔ-ブタノールなどのアルコール類、アセトン、メチルエチルケトンなどのケトン類などの有機溶媒が挙げられる。さらに、本発明の硫黄含有酸化チタン分散液は、分散性を向上させるために、界面活性剤などの分散剤を含んでいても構わない。本発明の硫黄含有酸化チタン分散液に用いられる該分散剤としては、カルボキシル基含有高分子分散剤、アミン系分散剤、ジアルキルスルホコハク酸塩などが挙げられる。
【００６４】
本発明の硫黄含有酸化チタン分散液中、本発明の硫黄含有酸化チタンの分散量は、その用途に応じて適宜調整されるが、１〜６０質量％であることが好ましい。また、該分散剤の添加量は、本発明の硫黄含有酸化チタン分散液中の本発明の硫黄含有酸化チタンに対し０．２〜２０質量％である。該分散剤の添加量が上記範囲未満だと、硫黄含有酸化チタンの分散性の向上効果が得られ難くなり、また、上記範囲を超えると、硫黄含有酸化チタンの特性が低下し易くなる。
【００６５】
該カルボキシル基含有高分子分散剤としては、ポリカルボン酸及びその塩の少なくとも１種の分散剤が好ましい。例えば、ポリカルボン酸、ポリカルボン酸アンモニウム、ポリカルボン酸ナトリウムなどが挙げられる。また、該アミン系分散剤としては、アルキルアミンおよびポリカルボン酸のアミン塩のうち少なくとも１種の分散剤が好ましい。例えば、ポリエステル酸、脂肪酸、脂肪酸アミド、ポリカルボン酸、アルキレンオキサイド、ポリアルキレンオキサイド、ポリオキシエチレン脂肪酸エステル、ポリオキシエチレングリセリン脂肪酸エステル、およびこれらの誘導体等をアミン化したものなどが挙げられる。また、該ジアルキルスルホコハク酸塩は、次式：
【００６６】
【化１】
0004849566.tif 000002
【００６７】
（式中、Ｍはリチウム、ナトリウム、カリウム等のアルカリ金属、ＮＨ４、アルキルアミンやアルカノールアミン等の四級アンモニウム基などを表す。Ｒ１、Ｒ２は、同一または異なってよく、炭素数５〜１５のアルキル基又はフェニル基を示す。）
で表されるものが挙げられる。代表例としては、ジヘキシルスルホコハク酸ナトリウム、ジオクチルスルホコハク酸ナトリウム、ジ（２−エチルヘキシル）スルホコハク酸ナトリウム、ジドデシルスルホコハク酸ナトリウム、ビストリデシルスルホコハク酸ナトリウムなどがある。
【００６８】
本発明の硫黄含有酸化チタン分散液の製造方法は、本発明の硫黄含有酸化チタン、溶媒、及び必要に応じて該分散剤を所定の割合で混合する。より高い分散性を得るために、液を調製後、湿式解砕処理を行ってもよい。この湿式解砕処理を行うため装置としては、本発明の硫黄含有酸化チタン分散液中の硫黄含有酸化チタンの凝集を緩和することができるものであれば、特に制限されず、せん断作用や摩砕作用を利用した解砕装置、攪拌式の解砕装置などの公知の湿式解砕装置が挙げられる。具体的には、ジェットミル、ビーズミル、ロールミル、ハンマーミル、振動ミル、流星型ボールミル、サンドミル、三本ロールミル等の解砕装置が挙げられる。
【実施例】
【００６９】
次に、実施例を挙げて本発明を更に具体的に説明するが、これは単に例示であって、本発明を制限するものではない。
【００７０】
（１）酸化チタン中の硫黄含有量の測定
酸素気流中燃焼−赤外線吸収法（測定装置：株式会社堀場製作所製  ＥＭＩＡ−５２０）で測定した。
【００７１】
（２）Ｘ線回折分析
以下の、Ｘ線回折測定条件にて行った。半値幅は、アナターゼ（１０１）ピークの高さの１／２となる幅（角度）を測定した。
（Ｘ線回折測定条件）
回折装置          ＲＡＤ−１Ｃ（株式会社リガク製）
Ｘ線管球          Ｃｕ
管電圧・管電流    ４０ｋＶ、３０ｍＡ
スリット          ＤＳ-ＳＳ：１度、ＲＳ：０．１５ｍｍ
モノクロメータ    グラファイト
測定間隔          ０．００２度
計数方法          定時計数法
また、ルチル化率を、ＡＳＴＭ  Ｄ  ３７２０−８４に従い求めた。つまり、Ｘ線回折パターンにおけるルチル型結晶酸化チタンの最強干渉線（面指数１１０）のピーク面積（Ｉｒ）と、アナターゼ型酸化チタン粉末の最強干渉線（面指数１０１）のピーク面積（Ｉｄ）を求め、以下の算出式より求めた。
ルチル化率（質量％）＝１００−１００／（１＋１．２×Ｉｒ／Ｉｄ）
【００７２】
（３）比表面積の測定
ＢＥＴ法により測定した。試料の脱気は、１１０℃にて行った。
【００７３】
（４）光触媒性能の測定
イソプロピルアルコール（ＩＰＡ）の分解性能において評価した。１０ｍｌの試験管に、ＩＰＡの初期濃度が５０ｍｍｏｌ／ｌのアセトニトリル溶液５ｍｌを用意する。これに得られた硫黄含有酸化チタン粉末を０．１０ｇ混合する。このような試験管を２つ用意する（試験管Ｘ１及び試験管Ｙ１）。１つの試験管（試験管Ｘ１）には、撹拌子で撹拌しながら、３５０ｎｍ以下の波長を除いた光を２時間照射する。他の１つの試験管（試験管Ｙ１）は、光を当てないように暗所で２時間撹拌する。
所定の時間経過後、それぞれの試験管中の溶液を遠心分離機にかけ、上澄みを分取し、ガスクロマトグラフィーを使用してＩＰＡの濃度を測定した。ＩＰＡ分解性能は以下の式で求めた。
分解性能（％）＝（２時間後のＹ１のＩＰＡ濃度−２時間後のＸ１のＩＰＡ濃度）×１００／（２時間後のＹ１のＩＰＡ濃度）
【００７４】
（５）ＸＰＳの測定
以下の測定条件にて行った。エッチングなどの試料の前処理は特に行わなかった。
（ＸＰＳの測定条件）
ＸＰＳ装置：ＰＨＩ社製ＸＰＳ-５７００
Ｘ線源：単色化  ＡｌＫα（１４８６．６ｅＶ）  ２００Ｗ
測定領域：８００μｍ径
検出角：４５°（試料法線から）
中和電子銃：使用
スパッタ条件：
イオン積：Ａｒ＋
加速電圧：３ｋＶ
ラスター面積：４×４ｍｍ２
レート：１．４ｎｍ／ｍｉｎ.（ＳｉＯ２換算）
【００７５】
（６）熱重量分析
分析条件は以下のとおりである。
装置：株式会社リガク社製  ＴＧ−ＤＴＡ、ＴＧ８１２０ 
測定範囲：室温〜１０００℃
昇温速度：５℃／分
雰囲気：空気中
試験試料採取量：約０．０２ｇ
試料容器：アルミナ製
試験前（すなわち、加熱前）の試験試料の質量Ｘ（ｇ）、試験開始時点から６００℃時点までの質量減量Ｙ（ｇ）、試験開始時点から１０００℃までの質量減量Ｚ（ｇ）を測定し、以下の式により、該熱重量分析における６００℃〜１０００℃の間の質量減量Ａ（％）を算出した。
Ａ（％）＝｛（Ｚ−Ｙ）／Ｘ｝×１００
【００７６】
（７）塩素濃度の測定
塩素含有量は、酸化チタン粉末をフッ硝酸溶液中で煮沸、溶解した後、この酸化チタン粉末を溶解させた後のフッ硝酸溶液中の塩素の質量を硝酸銀滴定法で測定し、塩素含有量を求めた。
【００７７】
（８）分散性の測定
下記の配合比の溶媒、酸化チタン粉末、分散剤を秤量、混合し、この混合物を下記の条件でビーズミルにて処理を行い、２種類の硫黄含有酸化チタン分散液を作製した。そのスラリーを動的光散乱法により分散体の粒径を測定し、その粒径の大きさで分散性を評価した。
（硫黄含有酸化チタン分散液１の配合比）
溶媒：水  ８７．０質量％
酸化チタン：１０．０質量％
分散剤：特殊ポリカルボン酸型高分子界面活性剤  ポイズ５３２Ａ（花王（株）製）  ３．０質量％
（硫黄含有酸化チタン分散液２の配合比）
溶媒：エタノール  ８９．６質量％
酸化チタン：１０．０質量％
分散剤：ジ（２−エチルヘキシル）スルホコハク酸ナトリウム（和光純薬工業（株））  ０．４質量％
（硫黄含有酸化チタン分散液の製造方法）
分散装置：ビーズミル（アシザワ・ファインテック（株）製、製品名：スターミル（登録商標）ミニツェア）
周速：８ｍ／ｓ
分散時間：４時間
分散メディア：ジルコニアビーズ（（株）ニッカトー製  製品名：ＹＴＺ（登録商標）ボールサイズ：０．０５ｍｍ）
スラリー量：５００ｍｌ
（分散体の粒径の測定）
濃厚系粒径アナライザーＦＰＡＲ−１０００（大塚電子（株）製）により測定した。得られた粒度分布（体積分布）の全粉体の５０％をしめるときの粒子径（Ｄ５０）の値を指標として求めた。
【００７８】
（実施例１）
（原料酸化チタンの製造）
攪拌機を備えた容量１０００ｍｌの丸底フラスコに四塩化チタン水溶液（チタン濃度：４質量％）  ２９７ｇを入れ、次いで６０℃に加熱した。次いでアンモニア水を一気に添加して反応系のｐＨが７．４に維持されるように、６０℃で１時間中和処理を行った。この液を１１０℃にて、４５時間乾燥したのち、得られた固形物の純水洗浄及び濾過を２回繰り返した。濾過後の粉末を１１０℃で、１２時間乾燥した。この粉末を２５０℃、３時間、大気圧下にて加熱処理し、原料酸化チタン粉末Ａを得た。該原料酸化チタン粉末Ａの比表面積は２８０ｍ２／ｇ、Ｘ線回折によるアナターゼの（１０１）ピークの半値幅は２θ＝１．４２°であった。
【００７９】
（原料酸化チタンと硫黄化合物との混合物の焼成）
次いで、該原料酸化チタン粉末Ａに、乳鉢で粉砕したチオ尿素を、硫黄原子の質量が、該原料酸化チタン粉末をＴｉＯ２換算したときの１００質量部に対して、４０質量部となるように、添加及び混合し、原料酸化チタンとチオ尿素との混合物を得た。次いで、この混合物を焼成炉にて、４００℃で２．５時間焼成し、得られた焼成物をボールミルにて粉砕して、被処理硫黄含有酸化チタン粉末Ｂを得た。
【００８０】
（接触処理）
該被処理硫黄含有酸化チタン粉末Ｂを、純水に加え、撹拌し、懸濁液を得た。次いで、該懸濁液に、アンモニア水（２．５％水溶液）を、該懸濁液のｐＨが７になるまで添加した。次いで、該懸濁液の固液分離を行ない、得られた固体を１１０℃で乾燥して、黄色から黄橙色の硫黄含有酸化チタン粉末Ｃを得た。この硫黄含有酸化チタン粉末Ｃの比表面積は１２２ｍ２／ｇ、Ｘ線回折分析によるルチル化率は０％、硫黄含有量は０．０２２質量％、ＩＰＡ分解性能は３８％、熱重量分析における６００℃〜１０００℃の間の質量減量は０.７８質量％、塩素含有量は０．０２質量％、硫黄含有酸化チタン分散液１のＤ５０は４８．３ｎｍ、硫黄含有酸化チタン分散液２のＤ５０は４７．６ｎｍであった。また、該硫黄含有酸化チタン粉末ＣのＸＰＳスペクトル測定の結果、Ｓ４＋に由来する１６９ｅＶ付近の特性ピークが見られ、Ｓ２−に由来する１６０ｅＶ付近の特性ピークが見られなかった。
【００８１】
（実施例２）
（原料酸化チタンの製造、原料酸化チタンと硫黄化合物との混合物の焼成、及び接触処理）
接触処理において、アンモニア水を、該懸濁液のｐＨが７になるまで添加することに代えて、アンモニア水を、該懸濁液のｐＨが６になるまで添加すること以外は、実施例１と同様に行い、硫黄含有酸化チタン粉末Ｄを得た。この硫黄含有酸化チタン粉末Ｄの比表面積は１１９ｍ２／ｇ、Ｘ線回折分析によるルチル化率は０％、硫黄含有量は０．０３８質量％、ＩＰＡ分解性能は３１％、熱重量分析における６００℃〜１０００℃の間の質量減量は０.８７質量％、塩素含有量は０．０３質量％、硫黄含有酸化チタン分散液１のＤ５０は５０．４ｎｍ、硫黄含有酸化チタン分散液２のＤ５０は４９．２ｎｍであった。
【００８２】
（実施例３）
（原料酸化チタンの製造、原料酸化チタンと硫黄化合物との混合物の焼成、及び接触処理）
接触処理において、アンモニア水を、該懸濁液のｐＨが７になるまで添加することに代えて、アンモニア水を、該懸濁液のｐＨが８になるまで添加すること以外は、実施例１と同様に行い、硫黄含有酸化チタン粉末Ｅを得た。この硫黄含有酸化チタン粉末Ｅの比表面積は１１７ｍ２／ｇ、Ｘ線回折分析によるルチル化率は０％、硫黄含有量は０．０２１質量％、ＩＰＡ分解性能は３６％、熱重量分析における６００℃〜１０００℃の間の質量減量は０.７６質量％、塩素含有量は０．０２質量％、硫黄含有酸化チタン分散液１のＤ５０は４９．２ｎｍ、硫黄含有酸化チタン分散液２のＤ５０は４８．３ｎｍであった。
【００８３】
（比較例１）
（原料酸化チタンの製造）
実施例１と同様の方法で、原料酸化チタン粉末Ａを得た。
（原料酸化チタンと硫黄化合物との混合物の焼成）
実施例１と同様の方法で、被処理硫黄含有酸化チタン粉末Ｂを得た。
（接触処理）
該被処理硫黄含有酸化チタン粉末Ｂを、純水に加え、懸濁液を得、該懸濁液を１時間撹拌した。次いで、該懸濁液の固液分離を行ない、得られた固体を１１０℃で乾燥して、黄色から黄橙色の硫黄含有酸化チタン粉末Ｆを得た。このとき、固液分離後の処理液のｐＨは３であった。この硫黄含有酸化チタン粉末Ｆの比表面積は１２２ｍ２／ｇ、Ｘ線回折分析によるルチル化率は０％、硫黄含有量は０．０５６質量％、ＩＰＡ分解性能は１１％、熱重量分析における６００℃〜１０００℃の間の質量減量は１.４５質量％、塩素含有量は０．０２質量％、硫黄含有酸化チタン分散液１のＤ５０は５６５．１ｎｍ、硫黄含有酸化チタン分散液２のＤ５０は４２８．１ｎｍであった。
【００８４】
（比較例２）
（原料酸化チタンの製造）
実施例１と同様の方法で、原料酸化チタン粉末Ａを得た。
（原料酸化チタンと硫黄化合物との混合物の焼成）
実施例１と同様の方法で、被処理硫黄含有酸化チタン粉末Ｂを得た。
（接触処理）
該被処理硫黄含有酸化チタン粉末Ｂを、純水に加え、懸濁液を得、該懸濁液を１時間撹拌した。次いで、該懸濁液を静置し、酸化チタンが沈降させた後、上澄みを除去した。これに純水を加え、同様に攪拌処理を行った。この操作を３回繰り返した。その後、該懸濁液の固液分離を行ない、得られた固体を１１０℃で乾燥して、黄色から黄橙色の硫黄含有酸化チタン粉末Ｇを得た。このとき、固液分離後の処理液のｐＨは３であった。この硫黄含有酸化チタン粉末Ｇの比表面積は１２０ｍ２／ｇ、Ｘ線回折分析によるルチル化率は０％、硫黄含有量は０．０５５質量％、ＩＰＡ分解性能は１１％、熱重量分析における６００℃〜１０００℃の間の質量減量は１.３３質量％、塩素含有量は０．０４質量％、硫黄含有酸化チタン分散液１のＤ５０は４９８．３ｎｍ、硫黄含有酸化チタン分散液２のＤ５０は４００．１ｎｍであった。
【００８５】
【表１】
0004849566.tif 000003
【００８６】
実施例１〜３では、６００℃〜１０００℃の間の質量減量が０．７〜０．９質量％の硫黄含有酸化チタンが得られた。実施例１〜３、比較例１及び比較例２より、６００℃〜１０００℃の間の質量減量が１.０質量％以下、好ましくは０．８質量％以下である硫黄含有酸化チタンは、質量減量が１.０質量％より大きい硫黄含有酸化チタンに比べ、ＩＰＡの分解特性、分散性が向上していることがわかる。なお、実施例１〜実施例３、比較例１及び比較例２の間で塩素濃度に大きな差は見られなかった。
【００８７】
（実施例４）
実施例３で得られた硫黄含有酸化チタン粉末Ｅ  １．０ｇを純水１００ｇに加え、分散させたスラリーに、塩化鉄（ＦｅＣｌ３・Ｈ２Ｏ（和光純薬工業（株）製））水溶液を、ＴｉＯ２換算したときの１００質量部に対して鉄原子として１．０質量部となるように添加した。その後、濾過および純水洗浄を４回繰り返した後、濾過を行った。濾過後の粉を１１０℃、２４時間で乾燥して、鉄化合物が担持された硫黄含有酸化チタン粉末Ｈを得た。
得られた硫黄含有酸化チタン粉末Ｈの鉄含有量は１．０質量％、ＩＰＡ分解性能は５１％、硫黄含有酸化チタン分散液１のＤ５０は４７．３ｎｍ、硫黄含有酸化チタン分散液２のＤ５０は４６．１ｎｍであった。また、分散性も良好であった。
【００８８】
（比較例３）
実施例３で得られた硫黄含有酸化チタン粉末Ｅに代え、比較例２で得られた硫黄含有酸化チタン粉末Ｇとする以外は、実施例４と同様に行い、鉄化合物が担持された硫黄含有酸化チタン粉末Ｉを得た。得られた硫黄含有酸化チタン粉末Ｉの鉄含有量は１．０質量％、ＩＰＡ分解性能は２７％、硫黄含有酸化チタン分散液１のＤ５０は５００．２ｎｍ、硫黄含有酸化チタン分散液２のＤ５０は３８７．６ｎｍであった。分散性は実施例４より劣っていた。
【００８９】
【表２】
0004849566.tif 000004